(57)【特許請求の範囲】
【請求項１】
下記一般式（１）で表される化合物及び下記一般式（２）で表される化合物を必須成分として含有し、全液晶組成物１００重量部中、一般式（１）で表される化合物の含有量が１０〜９５重量部であり、一般式（２）で表される化合物の含有量が５〜８０重量部である液晶組成物。
【化１】
0004817531.tif 000049
【化２】
0004817531.tif 000050
【発明の詳細な説明】
【０００１】
【発明の属する技術分野】
本発明は、液晶表示素子に用いられる液晶組成物に関し、詳しくは特定の２環又は３環のフルオロベンゼン化合物と特定のアルキニルフルオロベンゼン化合物を含有してなり、低粘度でかつ高ＮＩ点を有する液晶組成物に関するものである。
【０００２】
【従来技術及び発明が解決しようとする課題】
液晶表示素子は、時計、電卓、各種測定機器、自動車用パネル、ワープロ、電子手帳、プリンタ−、コンピュ−タ−、テレビ等に広く用いられている。これらの液晶表示素子は、液晶性化合物が有する光学異方性（Δｎ）や誘電率異方性（Δε）を利用するものであり、その表示方法として、動的散乱型（ＤＳ型）、ゲスト・ホスト型（ＧＨ型）、ねじれネマチック型（ＴＮ型）、超ねじれネマチック型（ＳＴＮ型）、薄膜トランジスター型（ＴＦＴ型）及び強誘電性液晶（ＦＬＣ）等が知られている。またその駆動方式として、スタティック駆動方式、時分割駆動方式、アクティブマトリックス駆動方式及び２周波駆動方式等が知られているが、その中でも表示性能が最も高いという利点から、ＴＦＴ方式が特に注目されている。
【０００３】
ＴＦＴ方式用の液晶材料には種々の特性が要求されているが、
（１）ネマチック相の温度範囲が広いこと、
（２）粘性が低いこと、
（３）大きなΔεを持つこと、
の３点が共通した特性として必要とされている。上記特性のうち、（１）にはネマチック相上限温度が高いこと及び融点が低く低温領域においても結晶の析出等による相分離を生じにくいといったことが含まれる。また、（２）は液晶パネル中で配向した液晶分子の電場に対する応答速度を向上させるに際し極めて重要な要素であり（Ｐｈｙｓ．Ｌｅｔｔ．，３９Ａ，６９（１９７２））、該応答速度を向上させることは液晶組成物の表示品位を高める上で現在最も求められているところである。その際、特に低温においても該表示品位の低下をもたらさないという観点から、上記応答速度の温度依存性、すなわち材料粘度の温度依存性が小さく、特に低温においても低粘性を維持し得ることが重要とされる。
【０００４】
また、（３）が望まれる理由は以下の通りである。すなわち、消費電力の低減化や大画面化を実現するためには駆動電圧を下げることが必要である。駆動電圧、特にしきい値電圧（Ｖｔｈ）は、次式で示されるようにΔεの関数である。
【０００５】
【数１】
0004817531.tif 000002
【０００６】
この式からも明らかな通り、消費電力の低減化には、正に大きなΔεを示す化合物が必要である。なお、このＶｔｈに関しても、液晶組成物の表示品位を高く、かつ広い温度範囲で維持するためには、その温度依存性は特に低温下でも小さいことが望まれている。
【０００７】
また、ＴＦＴ用液晶組成物に用いられる液晶性化合物は、さらに水分、空気、熱及び光等の外的環境因子に対しても安定でなければならない。また、それらは個々の表示素子に要求される特性を発現するため、一般に数種ないし二十数種のものが混合して用いられる。そのため他の液晶化合物との相溶性が良好であること、特に最近では使用環境が広範囲にわたっていることから、低温相溶性も良好であることが要求されている。つまり、ＴＦＴ用の液晶組成物には広い温度範囲下での使用を可能にするため、特に低温でネマチック相を有し、かつ結晶の析出又はスメクチック相の発現のないものが望まれている。そのため、これに用いる液晶性化合物には、他の液晶化合物に対し低温での相溶性に優れたものが特に望まれている。
【０００８】
このような要請に応えるべく、現在までに種々ＴＦＴ用液晶組成物が検討され、液晶化合物が数多く開発されている。例えば、特開平５−３１０６１８号公報、特公平１−３８７７２号公報では、（ジ）フルオロベンゼン誘導体が開示されている。これらの液晶化合物は低粘度であるが、ＮＩ点が低い問題があった。また、特開平１０−２９８１２０号公報では、アルキニルビシクロヘキシルフルオロベンゼン誘導体が開示されている。このアルキニル基を有する化合物は、高ＮＩ点であるものの、低温時において結晶が析出してしまう問題があり、ＴＦＴ型液晶組成物として使用する際、充分な性能が得られていなかった。
【０００９】
従って、本発明の目的は、薄膜トランジスター型（ＴＦＴ型）液晶組成物として有用な高ＮＩ点でありながら、低粘度、低温下においても結晶の析出のない優れた液晶組成物を提供することにある。
【００１０】
【課題を解決するための手段】
本発明者らは、特定の構造を持つ２環又は３環のフルオロベンゼン化合物と特定のアルキニルフルオロベンゼン化合物を必須成分として含有する液晶組成物が、上記目的を達成し得ることを知見した。
【００１１】
本発明は、上記知見に基づきなされたもので、下記一般式（１）で表される化合物及び下記一般式（２）で表される化合物を必須成分として含有し、全液晶組成物１００重量部中、一般式（１）で表される化合物の含有量が１０〜９５重量部であり、一般式（２）で表される化合物の含有量が５〜８０重量部である液晶組成物を提供するものである。
【化３】
0004817531.tif 000003
【化４】
0004817531.tif 000004
【００１２】
【発明の実施の形態】
以下、本発明の液晶組成物について詳述する。
【００１３】
本発明の必須の液晶化合物である上記一般式（１）及び（２）において、式中のＲ1 及びＲ2 で示す炭素数１〜１０の直鎖のアルキル基としては、エチル、プロピル、ブチル、ペンチル、ヘキシル、ヘプチル、オクチル、ノニル、デシル等の直鎖のアルキル基が挙げられ、特に炭素数が１〜７の直鎖のアルキル基が好ましい。
【００１４】
本発明の上記一般式（１）として表される化合物の具体例としては、下記の各化合物等が挙げられるが、これらの化合物に限定されるものではない。尚、下記の化合物のうち、〔化５〕〜〔化７〕及び〔化１３〕〜〔化２０〕に示す化合物が上記一般式（１）で表される化合物の具体例であり、〔化８〕〜〔化１２〕及び〔化２１〕〜〔化２９〕に示す化合物は参考化合物である。
【００１５】
【化５】
0004817531.tif 000005
【００１６】
【化６】
0004817531.tif 000006
【００１７】
【化７】
0004817531.tif 000007
【００１８】
【化８】
0004817531.tif 000008
【００１９】
【化９】
0004817531.tif 000009
【００２０】
【化１０】
0004817531.tif 000010
【００２１】
【化１１】
0004817531.tif 000011
【００２２】
【化１２】
0004817531.tif 000012
【００２３】
【化１３】
0004817531.tif 000013
【００２４】
【化１４】
0004817531.tif 000014
【００２５】
【化１５】
0004817531.tif 000015
【００２６】
【化１６】
0004817531.tif 000016
【００２７】
【化１７】
0004817531.tif 000017
【００２８】
【化１８】
0004817531.tif 000018
【００２９】
【化１９】
0004817531.tif 000019
【００３０】
【化２０】
0004817531.tif 000020
【００３１】
【化２１】
0004817531.tif 000021
【００３２】
【化２２】
0004817531.tif 000022
【００３３】
【化２３】
0004817531.tif 000023
【００３４】
【化２４】
0004817531.tif 000024
【００３５】
【化２５】
0004817531.tif 000025
【００３６】
【化２６】
0004817531.tif 000026
【００３７】
【化２７】
0004817531.tif 000027
【００３８】
【化２８】
0004817531.tif 000028
【００３９】
【化２９】
0004817531.tif 000029
【００４０】
また、本発明の上記一般式（２）として表される化合物の具体例としては、下記の各化合物等が挙げられるが、これらの化合物に限定されるものではない。尚、下記の化合物のうち、〔化３０〕〜〔化３８〕に示す化合物が上記一般式（２）で表される化合物の具体例であり、〔化３９〕に示す化合物は参考化合物である。
【００４１】
【化３０】
0004817531.tif 000030
【００４２】
【化３１】
0004817531.tif 000031
【００４３】
【化３２】
0004817531.tif 000032
【００４４】
【化３３】
0004817531.tif 000033
【００４５】
【化３４】
0004817531.tif 000034
【００４６】
【化３５】
0004817531.tif 000035
【００４７】
【化３６】
0004817531.tif 000036
【００４８】
【化３７】
0004817531.tif 000037
【００４９】
【化３８】
0004817531.tif 000038
【００５０】
【化３９】
0004817531.tif 000039
【００５１】
本発明の液晶組成物は、上記一般式（１）で表される化合物及び上記一般式（２）で表される化合物を必須の成分とし、その他の成分として従来既知の液晶化合物もしくは液晶類似化合物、又はそれらの混合物（母液晶）を配合することによって得られるものであり、該母液晶としては、例えば、下記一般式（３）で表される化合物又はこれらの混合物が挙げられる。
【００５２】
【化４０】
0004817531.tif 000040
【００５３】
従って、上記一般式（３）で表される化合物の具体例としては、下記の各化合物等が挙げられる。尚、各化合物におけるＹ、Ｙ1 、Ｙ2 及びＹ3 は、上記一般式（３）におけるものと同じ意味である。
【００５４】
【化４１】
0004817531.tif 000041
【００５５】
本発明の必須の液晶化合物を本発明の液晶組成物に配合して用いる場合、本発明の必須の液晶化合物の含有量は、全液晶組成物１００重量部中、上記一般式（１）で示される化合物が１０〜９５重量部、上記一般式（２）で示される化合物が５〜８０重量部をそれぞれ含有させる。また一般式（１）と一般式（２）の配合比率は、１／９９〜９９／１の範囲である。
【００５７】
【実施例】
以下、実施例をもって本発明を更に詳細に説明する。しかしながら、本発明は以下の実施例によって制限を受けるものではない。なお、下記配合１〜配合６における数値は、重量部基準である。
【００５８】
〔実施例１〜５〕
下記液晶化合物を配合１〜５の通り配合して実施例１〜５の液晶組成物とした。
【００５９】
【化４２】
0004817531.tif 000042
【００６０】
【化４３】
0004817531.tif 000043
【００６１】
【化４４】
0004817531.tif 000044
【００６２】
【化４５】
0004817531.tif 000045
【００６３】
【化４６】
0004817531.tif 000046
【００６４】
〔比較例１〕
比較として上記実施例１における組成のうち、一般式（１）で表される化合物を除いた配合６を示す。
【００６５】
【化４７】
0004817531.tif 000047
【００６６】
上記実施例１〜５（配合１〜５）及び比較例１（配合６）の液晶組成物の物性の測定結果を表１に示す。
【００６７】
【表１】
0004817531.tif 000048
【００６８】
表１の結果より、比較例１の液晶組成物は、高ＮＩ点、低粘度、大きいΔεを示すものの、低温保存性に関しては結晶が析出してしまうことが確認できた。これに対して、実施例１〜５の液晶組成物は、高ＮＩ点、低粘度、大きいΔεを維持しつつ、さらに低温保存性にも優れることが確認できた。
【００６９】
【発明の効果】
本発明の液晶組成物は、高ＮＩ点で、低粘度でΔεが大きく、低温保存性にも優れるＴＦＴ型液晶として優れた液晶組成物である。